(57)【要約】【課題】ベタツキがなく、バージンシール部の開封性に優れるバージンシール付き蓋を提供する。【解決手段】以下の成分（Ａ）、（Ｂ）および（Ｃ）を含有し、成分（Ａ）、（Ｂ）および（Ｃ）の合計を１００重量％としたとき、成分（Ａ）の含有量が３０〜９０重量％であり、成分（Ｂ）の含有量が５〜４０重量％であり、成分（Ｃ）の含有量が５〜４０重量％である樹脂組成物からなるバージンシール付き蓋。（Ａ）結晶性プロピレン系重合体（Ｂ）非晶性または低結晶性のプロピレン系重合体（Ｃ）エチレン−α−オレフィン共重合体【選択図】なし【特許請求の範囲】
【請求項１】
以下の成分（Ａ）、（Ｂ）および（Ｃ）を含有し、成分（Ａ）、（Ｂ）および（Ｃ）の合計を１００重量％としたとき、成分（Ａ）の含有量が３０〜９０重量％であり、成分（Ｂ）の含有量が５〜４０重量％であり、成分（Ｃ）の含有量が５〜４０重量％である樹脂組成物からなるバージンシール付き蓋。
（Ａ）結晶性プロピレン系重合体
（Ｂ）非晶性または低結晶性のプロピレン系重合体
（Ｃ）エチレン−α−オレフィン共重合体
【請求項２】
前記成分（Ｂ）が、炭素原子数が４以上のα−オレフィンとプロピレンとの共重合体、および／または炭素原子数が４以上のα−オレフィンとプロピレンとエチレンとの共重合体である請求項１に記載のバージンシール付き蓋。
【請求項３】
前記成分（Ｂ）が、５０モル％より多くのプロピレン単量体単位を含有するプロピレン系重合体である（ただし、該重合体を構成する全単量体単位の合計を１００モル％とする。）請求項１または２に記載のバージンシール付き蓋。
【発明の詳細な説明】
【技術分野】
【０００１】
本発明は、バージンシール付き蓋に関するものである。
【背景技術】
【０００２】
紙容器、プラスチック容器、ガラス瓶などの容器の蓋には、つまみなどを引っ張ることにより、該つまみを備えた開封予定部（バージンシール部）を開封し、該開封予定部を破断除去できる構造を有する、いわゆるバージンシール付き蓋が広く用いられている。該蓋には、耐熱性、バージンシール部の開封性などが求められ、特許文献１には、結晶性プロピレン系重合体と、非晶性または低結晶性のプロピレン系重合体とを含有する重合体組成物からなるバージンシール付き蓋が開示されている。（特許文献１参照。）
【先行技術文献】
【特許文献】
【０００３】
【特許文献１】特開2005−22657号公報
【発明の概要】
【発明が解決しようとする課題】
【０００４】
しかしながら上記の樹脂組成物からなるバージンシール付き蓋は、バージンシール部の開封性は優れていたが、ベタツキが問題となることがあった。
かかる状況のもと、本発明が解決しようとする課題は、ベタツキがなく、バージンシール部の開封性に優れるバージンシール付き蓋を提供することにある。
【課題を解決するための手段】
【０００５】
すなわち本発明は、以下の成分（Ａ）、（Ｂ）および（Ｃ）を含有し、成分（Ａ）、（Ｂ）および（Ｃ）の合計を１００重量％としたとき、成分（Ａ）の含有量が３０〜９０重量％であり、成分（Ｂ）の含有量が５〜４０重量％であり、成分（Ｃ）の含有量が５〜４０重量％である樹脂組成物からなるバージンシール付き蓋である。
（Ａ）結晶性プロピレン系重合体
（Ｂ）非晶性または低結晶性のプロピレン系重合体
（Ｃ）エチレン−α−オレフィン共重合体
【発明の効果】
【０００６】
本発明により、ベタツキがなく、バージンシール部の開封性に優れるバージンシール付き蓋を提供することができる。
【発明を実施するための形態】
【０００７】
本発明は、以下の成分（Ａ）、（Ｂ）および（Ｃ）を含有し、成分（Ａ）、（Ｂ）および（Ｃ）の合計を１００重量％としたとき、成分（Ａ）の含有量が３０〜９０重量％であり、成分（Ｂ）の含有量が５〜４０重量％であり、成分（Ｃ）の含有量が５〜４０重量％である樹脂組成物からなるバージンシール付き蓋である。
（Ａ）結晶性プロピレン系重合体
（Ｂ）非晶性または低結晶性のプロピレン系重合体
（Ｃ）エチレン−α−オレフィン共重合体
以下、本発明を詳細に説明する。
【０００８】
本発明における成分（Ａ）の結晶性プロピレン系重合体は、プロピレン単量体単位を有する重合体であって、結晶性の重合体である。耐熱性を高める観点から、結晶性プロピレン系重合体（Ａ）の融解ピーク温度は、好ましくは８０℃〜１７６℃であり、より好ましくは１２０℃〜１７６℃である。結晶性プロピレン系重合体（Ａ）の融解熱量は、好ましくは３０Ｊ／ｇ〜１２０Ｊ／ｇであり、より好ましくは４０Ｊ／ｇ〜１２０Ｊ／ｇである。
【０００９】
結晶性プロピレン系重合体（Ａ）は、プロピレン単量体単位以外の単量体単位を含有していてもよく、該単量体としては、エチレン、1−ブテン、１−ペンテン、１−ヘキセンなどのオレフィンをあげることができる。結晶性プロピレン系重合体としては、、プロピレン−エチレン共重合体、プロピレン−1−ブテン共重合体、プロピレン−エチレン−1−ブテン共重合体などがあげられ、共重合体は、ランダム共重合体でもよく、ブロック共重合体であってもよい。
結晶性プロピレン系重合体（Ａ）は、該重合体を構成する全単量体単位の合計を１００モル％とするとき、５０モル％を超えてプロピレン単量体単位を含有する。
【００１０】
結晶性プロピレン系重合体（Ａ）のメルトフローレート（ＭＦＲ）は、通常０．１ｇ／１０分〜１００ｇ／１０分であり、成型加工性の観点から、好ましくは０．５ｇ／１０分〜５０ｇ／１０分である。なお、該ＭＦＲは、ＪＩＳ  Ｋ７２１０に従い、温度２３０℃、荷重２１．１８Ｎで測定される。
【００１１】
本発明における成分（Ｂ）である非晶性または低結晶性のプロピレン系重合体は、プロピレン単量体単位を有する重合体である。非晶性または低結晶性のプロピレン系重合体（Ｂ）の融解熱量は、バージンシール部の開封性を高める観点から、好ましくは１０Ｊ／ｇ以下であり、より好ましくは５Ｊ／ｇ以下であり、更に好ましくは１Ｊ／ｇ以下である。また、非晶性または低結晶性のプロピレン系重合体（Ｂ）の結晶化熱量は、バージンシール部の開封性を高める観点から、好ましくは１０Ｊ／ｇ以下であり、より好ましくは５Ｊ／ｇ以下であり、更に好ましくは１Ｊ／ｇ以下である。
【００１２】
非晶性または低結晶性のプロピレン系重合体（Ｂ）は、プロピレン単量体単位以外のオレフィン単量体単位を含有していてもよく、該オレフィン単量体単位のオレフィンとしては、エチレン、炭素原子数が４以上のα−オレフィンがあげられる。炭素原子数が４以上のα−オレフィンとしては、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン、３−メチル−１−ブテン、３−メチル−１−ペンテン、４−メチル−１−ペンテン、２−エチル−１−ヘキセン、２，２，４−トリメチル−１−ペンテン等が例示され、好ましくは、１−ブテン、１−ペンテン、１−ヘキセン、１−オクテン、１−デセンであり、より好ましくは１−ブテン、１−ヘキセンであり、更に好ましくは１−ブテンである。
【００１３】
非晶性または低結晶性のプロピレン系重合体（Ｂ）は、オレフィン単量体単位以外の単量体単位を含有していてもよく、該単位の単量体としては、たとえば、ポリエン化合物、環状オレフィン、ビニル芳香族化合物等があげられる。
【００１４】
上記ポリエン化合物としては、共役ポリエン化合物、非共役ポリエン化合物などをあげることができる。共役ポリエン化合物としては、脂肪族共役ポリエン化合物および脂環族共役ポリエン化合物などがあげられ、これらは、アルコキシ基、アリール基、アリールオキシ基、アラルキル基、アラルキルオキシ基などを有していてもよい。
【００１５】
上記環状オレフィンとしては、たとえば、ノルボルネン、５−メチルノルボルネン、５−エチルノルボルネン、５−プロピルノルボルネン、５，６−ジメチルノルボルネン、１−メチルノルボルネン、７−メチルノルボルネン、５，５，６−トリメチルノルボルネン、５−フェニルノルボルネン、５−ベンジルノルボルネン、５−エチリデンノルボルネン、５−ビニルノルボルネン、１，４，５，８−ジメタノ−１，２，３，４，４ａ，５，８，８ａ−オクタヒドロナフタレン、２−メチル−１，４，５，８−ジメタノ−１，２，３，４，４ａ，５，８，８ａ−オクタヒドロナフタレン、２−エチル−１，４，５，８−ジメタノ−１，２，３，４，４ａ，５，８，８ａ−オクタヒドロナフタレン、２，３−ジメチル−１，４，５，８−ジメタノ−１，２，３，４，４ａ，５，８，８ａ−オクタヒドロナフタレン、２−ヘキシル−１，４，５，８−ジメタノ−１，２，３，４，４ａ，５，８，８ａ−オクタヒドロナフタレン、２−エチリデン−１，４，５，８−ジメタノ−１，２，３，４，４ａ，５，８，８ａ−オクタヒドロナフタレン、２−フルオロ−１，４，５，８−ジメタノ−１，２，３，４，４ａ，５，８，８ａ−オクタヒドロナフタレン、１，５−ジメチル−１，４，５，８−ジメタノ−１，２，３，４，４ａ，５，８，８ａ−オクタヒドロナフタレン、２−シクロへキシル−１，４，５，８−ジメタノ−１，２，３，４，４ａ，５，８，８ａ−オクタヒドロナフタレン、２，３−ジクロロ−１，４，５，８−ジメタノ−１，２，３，４，４ａ，５，８，８ａ−オクタヒドロナフタレン、２−イソブチル−１，４，５，８−ジメタノ−１，２，３，４，４ａ，５，８，８ａ−オクタヒドロナフタレン、１，２−ジヒドロジシクロペンタジエン、５−クロロノルボルネン、５，５−ジクロロノルボルネン、５−フルオロノルボルネン、５，５，６−トリフルオロ−６−トリフルオロメチルノルボルネン、５−クロロメチルノルボルネン、５−メトキシノルボルネン、５，６−ジカルボキシルノルボルネンアンハイドレート、５−ジメチルアミノノルボルネン、５−シアノノルボルネン、シクロペンテン、３−メチルシクロペンテン、４−メチルシクロペンテン、３，４−ジメチルシクロペンテン、３，５−ジメチルシクロペンテン、３−クロロシクロペンテン、シクロへキセン、３−メチルシクロへキセン、４−メチルシクロヘキセン、３，４−ジメチルシクロヘキセン、３−クロロシクロヘキセン、シクロへプテン等があげられる。
【００１６】
上記ビニル芳香族化合物としては、たとえば、スチレン、α−メチルスチレン、ｐ−メチルスチレン、ビニルキシレン、モノクロルスチレン、ジクロルスチレン、モノブロムスチレン、ジブロムスチレン、フルオロスチレン、ｐ−ｔｅｒｔ−ブチルスチレン、エチルスチレン、ビニルナフタレン等があげられる。
【００１７】
非晶性または低結晶性のプロピレン系重合体（Ｂ）としては、プロピレン−１−ブテン共重合体、プロピレン−１−ヘキセン共重合体、プロピレン−１−ブテン−１−ヘキセン共重合体、プロピレン−１−ブテン−エチレン共重合体、プロピレン−１−ヘキセン−エチレン共重合体などを挙げることができ、これら重合体は、１種で用いてもよく、２種以上組み合わせて用いてもよい。非晶性または低結晶性のプロピレン系重合体（Ｂ）としては、好ましくは、炭素原子数が４以上のα−オレフィンとプロピレンとの共重合体、および／または炭素原子数が４以上のα−オレフィンとプロピレンとエチレンとの重合体であり、より好ましくはプロピレン−１−ブテン共重合体、プロピレン−１−ブテン−エチレン共重合体であり、さらに好ましくはプロピレン−１−ブテン−エチレン共重合体である。
【００１８】
非晶性または低結晶性のプロピレン系重合体（Ｂ）がプロピレン単量体単位以外の単量体単位を含む場合、該重合体（Ｂ）は、プロピレン単量体単位を最も多く含むことが好ましく、該重合体を構成する全単量体単位の合計を１００モル％とするとき、５０モル％より多くのプロピレン単量体単位を含有することがより好ましい。
【００１９】
非晶性または低結晶性のプロピレン系重合体（Ｂ）の極限粘度［η］は、耐熱性を高める観点から、好ましくは０．１ｄｌ／ｇ以上であり、より好ましくは０．７ｄｌ／ｇ以上であり、更に好ましくは１．５ｄｌ／ｇ以上であり、バージンシール部の開封性を高める観点から、好ましくは１０ｄｌ／ｇ以下であり、より好ましくは７ｄｌ／ｇであり、更に好ましくは５ｄｌ／ｇ以下である。なお、該極限粘度［η］は、１３５℃のテトラリン中で測定される。
【００２０】
本発明における成分（Ｃ）のエチレン−α−オレフィン共重合体は、エチレンと１種類以上の炭素原子数３〜１２のα−オレフィンとの共重合体である。
炭素原子数３〜１２のα−オレフィンとしては、例えば、プロピレン、ブテン−１、ペンテン−１、４−メチルペンテン−１、ヘキセン−１、オクテン−１、デセン−１等が挙げられる。このうち、プロピレン、ブテン−１、ヘキセン−１、オクテン−１を用いることが好ましく、ブテン−１を用いることがより好ましい。
【００２１】
エチレン−α−オレフィン共重合体（Ｃ）としては、例えば、エチレン−プロピレン共重合体、エチレン−ブテン−１共重合体、エチレン−４−メチルペンテン−１共重合体、エチレン−ヘキセン−１共重合体、エチレン−オクテン−１共重合体、エチレン−プロピレン−ブテン−１共重合体等が挙げられる。このうち、エチレン−プロピレン共重合体、エチレン−ブテン−１共重合体、エチレン−ヘキセン−１共重合体、エチレン−オクテン−１共重合体を用いることが好ましく、エチレン−ブテン−１共重合体を用いることがより好ましい。
エチレン−α−オレフィン共重合体（Ｃ）は、該重合体を構成する全単量体単位の合計を１００モル％とするとき、５０モル％を超えてエチレン単量体単位を含有する。
【００２２】
エチレン−α−オレフィン共重合体（Ｃ）のメルトフローレート（ＭＦＲ）は、好ましくは１〜５０ｇ／１０分であり、流動性の観点から、より好ましくは３〜４０ｇ／１０分であり、さらに好ましくは５〜３０ｇ／１０分である。
なお、メルトフローレートは、ＪＩＳ  Ｋ７２１０（１９９５）に従い、試験荷重２１．１８Ｎ、試験温度１９０℃の条件で測定される。
【００２３】
エチレン−α−オレフィン共重合体（Ｃ）の密度は、好ましくは８６０〜９３０ｋｇ／ｍ3であり、バージンシール部の開封性を高める観点から、より好ましくは８７０〜９２５ｋｇ／ｍ3であり、さらに好ましくは８８０〜９１５ｋｇ／ｍ3である。なお、密度は、ＪＩＳ  Ｋ７１１２（１９９９）に従い測定される。
【００２４】
樹脂組成物中の各成分の含有量は、成分（Ａ）、（Ｂ）および（Ｃ）の合計量１００重量％として、成分（Ａ）の含有量が３０〜９０重量％であり、成分（Ｂ）の含有量が５〜４０重量％であり、成分（Ｃ）の含有量が５〜４０重量％であり、好ましくは成分（Ａ）の含有量が３５〜８０重量％であり、成分（Ｂ）の含有量が５〜３５重量％であり、成分（Ｃ）の含有量が５〜３０重量％であり、より好ましくは成分（Ａ）の含有量が４５〜７０重量％であり、成分（Ｂ）の含有量が５〜３０重量％であり、成分（Ｃ）の含有量が５〜２５重量％である。
上記した特定の成分（Ａ）、（Ｂ）および（Ｃ）の含有量を上記の範囲とすることにより、ベタツキがなく、バージンシールの開封性に優れるバージンシール付き蓋を得ることが可能となる。
【００２５】
樹脂組成物は、必要に応じて中和剤、分散剤、酸化防止剤、滑剤、耐候性改良剤、帯電防止剤、顔料、フィラー等の他の成分を含有していてもよい。
【００２６】
樹脂組成物の調整方法としては、特に制限はなく、公知の方法、例えば、タンブラーブレンダー、ヘンシェルミキサー、バンバリーミキサー、押出機などを用い、成分（Ａ）、（Ｂ）および（Ｃ）、さらに必要に応じて含有される他の成分を混合する方法があげられる。
【００２７】
前記樹脂組成物からなるバージンシール付き蓋は、バージンシール部に備えられたつまみなどを引っ張ることにより、該バージンシール部を破断除去できるバージンシール部を有する蓋であり、バージンシール部の破断除去により生じた開封口を瓶の内容物の注出口とする蓋、蓋本体部と上蓋部の間に設けられたバージンシール部を破断除去することにより上蓋部の開閉が可能となる蓋などをあげることができ、食品、化粧品、ヘアケア用品（シャンプー、リンス等）、洗剤、殺虫剤等の容器の蓋に使用される。また、前記樹脂組成物を用いてバージンシール付き蓋を成形する方法としては、射出成形法があげられる。
【実施例】
【００２８】
以下、実施例および比較例によって本発明をさらに詳細に説明する。
本発明の物性測定は、以下の方法で行った。
（１）非晶性ポリオレフィン重合体の単量体組成
核磁気共鳴装置（Ｂｒｕｋｅｒ社製  商品名ＡＣ−２５０）を用いて、1ＨＮＭＲスペクトル、13ＣＮＭＲスペクトルの測定結果に基づき算出した。具体的には、13ＣＮＭＲスペクトルのプロピレン由来メチル炭素スペクトル強度と１−ブテン由来メチル炭素スペクトル強度の比からプロピレンと１−ブテンの組成比を算出し、次に、1ＨＮＭＲスペクトルのメチン＋メチレン由来水素スペクトル強度とメチル由来水素スペクトル強度の比からエチレン、プロピレンおよび１−ブテンの組成比を算出した。
（２）極限粘度［η］
１３５℃において、ウベローデ粘度計を用いて行った。テトラリン単位体積あたりの非晶性プロピレン系重合体の濃度ｃが、０．６、１．０、１．５ｍｇ／ｍｌである非晶性プロピレン系重合体のテトラリン溶液を調整し、１３５℃における極限粘度を測定した。それぞれの濃度で３回繰り返し測定し、得られた３回の値の平均値をその濃度での比粘度（ηsp）とし、ηsp／ｃのｃをゼロ外挿した値を極限粘度[η]として求めた。
（３）示差走査熱量測定（ＤＳＣ）
示差走査熱量計（セイコー電子工業社製ＤＳＣ２２０Ｃ：入力補償ＤＳＣ）を用い以下の条件で測定した。なお、測定の標準物質にはインジウムを用いた。
（ｉ）試料約５ｍｇを室温から３０℃／分の昇温速度で２００℃まで昇温し、昇温完了後、５分間保持した。
（ii）次いで、２００℃から１０℃／分の降温速度で−１００℃まで降温し、降温完了後、５分間、保持した。
（iii）次いで、−１００℃から１０℃／分の昇温速度で２００℃まで昇温した。
【００２９】
（４）メルトフローレート（ＭＦＲ）
ＪＩＳ  Ｋ  ７２１０（１９９５）に従い、試験荷重２１．１８Ｎで測定した。  ただし、成分（Ａ）、成分（Ｂ）については、試験温度２３０℃、成分（Ｃ）については、試験温度１９０℃の条件で測定を行った。
（５）開封性
射出成形機（東芝機械社製、商品名  ＩＳ−１００ＥＮ）を使用し、射出圧力８０ＭＰａ、射出速度  設定５０％、シリンダー温度２３０℃、金型温度４０℃、成形サイクル３０秒の条件により、外径２９ｍｍφ×厚み１．５ｍｍのヒンジ部で連結した上蓋付きのバージンシール付き蓋を成形した。該蓋のバージンシール部に備えられたつまみを手で引っ張ったときのバージンシール部の開封状態を、下記のように評価した。
○：バージンシール部を開封できる。
×：つまみ部が切れてしまい、バージンシール部を開封できない。
（６）ベタツキ性
開封性で使用したバージンシール付き蓋を温度１２１℃で３０分間、加温処理した後、２３℃、湿度５０％の雰囲気下に３０分以上放置し、成型品の表面のベタツキ性を手触りで評価した。
○：ベタツキ感なし
×：ベタツキ感あり
【００３０】
［実施例１］
［１］非晶性プロピレン系重合体の製造
攪拌機を備えた１００ＬのＳＵＳ製重合器中で、エチレンとプロピレンと１−ブテンとを、分子量調節として水素を用い、以下の方法で連続的に共重合させて、本発明のオレフィン重合体に当たるエチレン−プロピレン−１−ブテン共重合体を得た。
重合器の下部から、重合溶媒としてのヘキサンを１２４Ｌ／時間の供給速度で、エチレンを１．６０Ｋｇ／時間の供給速度で、プロピレンを２４．００Ｋｇ／時間の供給速度で、１−ブテンを１．８１Ｋｇ／時間の供給速度で、それぞれ連続的に供給した。
重合器の上部から、重合器中の反応混合物が１００Ｌの量を保持するように、反応混合物を連続的に抜き出した。
重合器の下部から、重合触媒の成分として、下式で表されるジメチルシリレン（テトラメチルシクロペンタジエニル）（３−ｔｅｒｔ−ブチル−５−メチル−２−フェノキシ）チタニウムジクロライドを０．００５ｇ／時間の供給速度で、トリフェニルメチルテトラキス（ペンタフルオロフェニル）ボレートを０．２３５ｇ／時間の供給速度で、トリイソブチルアルミニウムを２．３１５ｇ／時間の供給速度で、それぞれ連続的に供給した。
共重合反応は、重合器の外部に取り付けられたジャケットに冷却水を循環させることによって、４５℃で行った。
重合器の上部から連続的に抜き出された反応混合物に少量のエタノールを添加して重合反応を停止させた後、脱モノマー及び水洗浄をし、次いで、大量の水中でスチームによって溶媒を除去することによって、エチレン−プロピレン−１−ブテン共重合体を得、これを８０℃で１昼夜減圧乾燥した。該共重合体の生成速度は７．８０Ｋｇ／時間であった。得られたエチレン−プロピレン−１−ブテン共重合体（以下、重合体（Ｂ１）と称する）の物性評価結果を表１に示す。
【００３１】
【表１】
2011162216.tif 000002
【００３２】
［２］重合体組成物の作成（１）
成分（Ａ）として、プロピレン−エチレン共重合体（住友化学（株）製  商品名ノーブレンＳ１３１、ＭＦＲ（温度２３０℃）＝１．５ｇ／１０分；以下、重合体（Ａ１）と称する。）１５重量部、成分（Ｂ）として上記［１］で得られた重合体（Ｂ１）８５重量部、ヒンダードフェノール系酸化防止剤（チバ・スペシャルティ・ケミカルズ社製  イルガノックス１０１０）０．１２重量部、芳香族フォスファイト系酸化防止剤（チバ・スペシャルティ・ケミカルズ社製  イルガフォス１６８）０．１２重量部ならびに１，３−ビス（ｔ−ブチルパーオキシイソプロピル）ベンゼンを、二軸混練機を用いて混練することで、樹脂組成物（以下、樹脂組成物（１）と称する。）を得た。該樹脂組成物（１）のＭＦＲは３ｇ／１０分であった。
【００３３】
［３］重合体組成物の作成（２）
成分（Ａ）として、エチレン−プロピレンブロック共重合体（住友化学（株）製  商品名ノーブレンＡＺ５６４、ＭＦＲ（温度２３０℃）＝３０ｇ／１０分；以下、重合体（Ａ２）と称する。）５０重量％、上記［２］で得られた樹脂組成物（１）２５重量％、および成分（Ｃ）として、エチレン−ブテン−１共重合体  住友化学（株）製エクセレンＶＬ  ＶＬ８００（ＭＦＲ：２０ｇ／１０分、密度：９０５Ｋｇ／ｍ3；以下、重合体（Ｃ１）と称する。）２５重量％を、スクリュー径３０ｍｍの押出機を用いて２２０℃で溶融混練し、樹脂組成物（以下、樹脂組成物（２）と称する。）を得た。得られた樹脂組成物（２）の物性評価結果を表２に示す。
【００３４】
比較例１
成分（Ａ）として、エチレン−プロピレンブロック共重合体（住友化学（株）製  商品名ノーブレンＡＺ５６４、ＭＦＲ（温度２３０℃）＝３０ｇ／１０分；以下、重合体（Ａ２）と称する。）５０重量％、上記［２］で得られた樹脂組成物（１）５０重量％とを、スクリュー径３０ｍｍの押出機を用いて２２０℃で溶融混練し、樹脂組成物（以下、樹脂組成物（３）と称する。）を得た。得られた樹脂組成物（３）の物性評価結果を表２に示す。
【００３５】
【表２】
2011162216.tif 000003
【産業上の利用可能性】
【００３６】
本発明のバージンシール付き蓋は、耐熱性にも優れ、食品、化粧品、ヘアケア用品（シャンプー、リンス等）、洗剤、殺虫剤等の容器の蓋に利用することができる。